(57)【要約】【課題】  塗布液が塗布される支持体の表面の変位の影響を抑えた状態で塗布膜の膜厚に応じた塗布液の塗布を行う技術を提供する。【解決手段】  スロットダイ１８の先端面１６のうちスロット２４よりも下流側の下流側ダイ先端面１６Ｂを、上流側の上流側ダイ先端面１６Ａよりも支持体１４に近接した位置に配置する。そして、下流側ダイ先端面１６Ｂと支持体１４との間隔を、支持体の表面の振れ幅の１０倍以上に設定するとともに塗布層１５の湿潤膜厚Ｔの３０倍未満に設定する。そして、湿潤膜厚が０．５μｍ以上５．０μｍ未満の塗布層１５を支持体１４上に形成する。【選択図】 図２
2006272269.tif 000002
【特許請求の範囲】
【請求項１】
バックアップローラにより支持された状態で連続走行する支持体の表面に向かってスロットダイのスロットから塗布液を吐出させて前記スロットダイと前記支持体との間に塗布液のビードを架設し、当該ビードにより前記支持体の表面に対して前記塗布液を塗布し、湿潤膜厚が０．５μｍ以上５．０μｍ未満である塗布層を前記支持体上に形成する塗布液の塗布方法において、
前記スロットダイの先端面のうち前記スロットよりも下流側の下流側ダイ先端面は、上流側の上流側ダイ先端面よりも前記支持体に近接した位置に配置され、
前記下流側ダイ先端面と前記支持体との間隔は、前記支持体の表面の変位量の１０倍以上にするとともに前記塗布層の湿潤膜厚の３０倍未満であることを特徴とする塗布液の塗布方法。
【請求項２】
前記塗布液の粘度は、０ｍＰａｓよりも大きく１０ｍＰａｓ未満であることを特徴とする請求項１に記載の塗布液の塗布方法。
【請求項３】
前記請求項１または２に記載の塗布液の塗布方法によって得られる塗布層を少なくとも１層有することを特徴とする光学フィルム。
【発明の詳細な説明】
【技術分野】
【０００１】
本発明は、塗布液の塗布方法、塗布液の塗布装置、および光学フィルムに係り、特に塗布液を精度良く吐出させる技術に関する。
【背景技術】
【０００２】
従来より、ウェブ（支持体）の表面に所望の厚さの塗布膜（塗布層）を塗布する塗布装置として、バーコータ方式、リバースロールコータ方式、グラビアロールコータ方式、エクストルージョンコータなどのスロットダイコータ方式、等が知られている。この中でもスロットダイコータ方式の塗布装置は、他の方式と比較して、高速で薄層の塗布が可能であることから多用されている。
【０００３】
エクストルージョンコータに代表されるスロットダイコータ方式では、ウェブとスロットダイとの間に架設される塗布液のビードによってウェブ上に塗布液が塗布されるが、装置の製造誤差、外乱などの因子が塗布精度に大きな影響を及ぼすことがある。特に、薄層の塗布膜を形成する場合のように高精度な塗布液の塗布が要求される場合には、そのような因子の影響を無視することができない。このような事情を背景に、塗布不良を防いで均一な塗布膜を得るための手法がいくつか提案されている。
【０００４】
例えば特許文献１では、ダイコータと基板との実ギャップと基準ギャップとの偏差の演算値に基づいて、ダイコータを基板に対して昇降させながら塗布を行う塗布方法が開示されている。この塗布方法は、「うねり」、「そり」、「厚みムラ」を有する基板に対して均一な厚みに塗布液を塗布することを目的としている。
【０００５】
また、特許文献２では、平坦度が２μｍ以下のテーブル上にガラス基板を吸着保持し、ダイコータとテーブルとを相対的に移動させて、ダイコータによりガラス基板上に塗液を塗布する塗布方法が開示されている。この塗布方法は、ガラス基板上に所望の膜厚の塗布液を形成し、塗布不良を防ぐことを目的としている。
【０００６】
また、特許文献３では、スロットダイの下流側リップ先端とウェブとの長さと、ウェブに塗布された液の湿潤膜厚と、が所定の関係式を満たし、スロットダイのポケット内の液圧を大気圧以上となるようにした塗布方法が開示されている。この塗布方法は、薄層の塗布膜表面におけるスジの発生を防ぐことを目的としている。
【０００７】
また、特許文献４では、バックアップロールの回転による振れの振れ幅（変位量）を１０μｍ未満とする塗布方法が開示されている。この塗布方法は、段状ムラのない塗膜を形成することを目的としている。
【特許文献１】特開平１０−４２１号公報
【特許文献２】特開平８−２４３４７６号公報
【特許文献３】特開２００３−２３６４５１号公報
【特許文献４】特開２００３−２５１２６０号公報
【発明の開示】
【発明が解決しようとする課題】
【０００８】
上述のように、様々な因子が塗布液の塗布精度に影響を及ぼすが、そのような因子の一つとして、スロットダイの先端部分（以下、「リップランド」とも称する）とウェブとの間隔（以下、「リップクリアランス」とも称する）が挙げられる。リップクリアランスとは、通常、塗布液が吐出されるスロットダイのスロット周辺部分とウェブとの間で最も近接する部分の間隔を意味し、いわゆるオーバーバイト構造のスロットダイを使用する場合には、よりウェブに近接する側のリップランド（通常は、上流側リップランド）のリップクリアランスを指す。
【０００９】
このリップクリアランスは、塗布液のビードの状態を大きく左右する因子であり、ウェブ上に形成される塗布膜の膜厚に応じて決定されることが多い。例えば、上記の特許文献１や特許文献２に開示されている塗布液の塗布装置では、リップクリアランスとして、ウェブ上の塗布膜の膜厚のおおよそ１０倍程度の値が選択されている。また、特許文献３で開示されている塗布液の塗布装置のようにリップクリアランス自体を規定することもあり、その場合には、通常、３０μｍ〜１５０μｍ程度の間隔にリップクリアランスを設定することが多い。
【００１０】
しかしながら、リップクリアランスの大きさを塗布膜の膜厚のみに基づいて決定する場合には、表面の凹凸などに基づくウェブ表面の変位に十分に対応することができず、塗布膜の面状にムラを生じさせてしまうことがある。特に、膜厚が５μｍ以下の薄層の塗布膜をウェブ上に形成する場合のようにリップクリアランスを小さくする場合に、リップクリアランスの具体的な大きさを塗布膜の膜厚のみに応じて決定すると、ウェブ表面の変位に基づくリップクリアランスの変動の割合が大きくなってしまい、塗布膜の面状が乱されやすくなる。また、薄層の塗布膜を形成する場合には、ウェブ表面の凹凸による塗布膜への直接的な影響が大きく、塗布膜の表面にも凹凸が現れることがある。
【００１１】
本発明は上述の事情に鑑みてなされたものであり、その目的は、塗布液が塗布される支持体の表面の変位の影響を抑えた状態で塗布膜の膜厚に応じた塗布液の塗布を行うことができる塗布液の塗布方法と、そのような塗布方法によって得られる塗布層を含む光学フィルムと、を提供することにある。
【課題を解決するための手段】
【００１２】
前記目的を達成するために請求項１に記載の発明は、バックアップローラにより支持された状態で連続走行する支持体の表面に向かってスロットダイのスロットから塗布液を吐出させて前記スロットダイと前記支持体との間に塗布液のビードを架設し、当該ビードにより前記支持体の表面に対して前記塗布液を塗布し、湿潤膜厚が０．５μｍ以上５．０μｍ未満である塗布層を前記支持体上に形成する塗布液の塗布方法に関する。この塗布液の塗布方法は、前記スロットダイの先端面のうち前記スロットよりも下流側の下流側ダイ先端面は、上流側の上流側ダイ先端面よりも前記支持体に近接した位置に配置され、前記下流側ダイ先端面と前記支持体との間隔は、前記支持体の表面の変位量の１０倍以上にするとともに前記塗布層の湿潤膜厚の３０倍未満である。
【００１３】
本発明によれば、下流側ダイ先端面と支持体との間隔が支持体の表面の変位量の１０倍以上とされるので、支持体の表面の振れ（変位）に十分に対応することができるリップクリアランスが確保される。また、下流側ダイ先端面と支持体との間隔が塗布層の湿潤膜厚の３０倍以下とされるので、塗布液を精度良く塗布するためのリップクリアランスが確保される。したがって、支持体表面の振れの影響を抑えた状態で塗布液の塗布を行うことができるとともに、塗布層の膜厚に応じた塗布液の塗布を行うことができる。なお、ここでいう「上流側」とは、支持体の走行方向に関してスロットダイよりも前段側を意味し、「下流側」とは、支持体の搬送方向に関してスロットダイよりも後段側を意味する。また、「湿潤膜厚」とは、湿潤状態の塗布層の膜厚を意味し、主に、支持体上に塗布された直後から乾燥するまでの塗布層の膜厚を指す。また、「支持体の表面の変位量」とは、支持体の表面の振れ幅を指し、例えば、支持体の表面の凹凸、支持体を搬送するガイドローラの偏心や表面の凹凸、等に起因する。
【００１４】
また、請求項２に記載のように、前記塗布液の粘度は、０ｍＰａｓよりも大きく１０ｍＰａｓ未満であってもよい。支持体の表面の振れの影響を受けやすいこのような低粘度の塗布液を使用する場合に、上述の塗布方法が特に有効であり、支持体の振れの影響を抑えた状態で塗布膜の膜厚に応じた塗布液の塗布を効果的に行うことができる。
【００１５】
また、前記目的を達成するために請求項３に記載の発明は、上述の塗布液の塗布方法によって得られる塗布層を少なくとも１層有することを特徴とする光学フィルムに関する。
【００１６】
本発明によれば、支持体の表面の振れの影響が抑えられた状態で塗布膜の膜厚に応じて塗布液が塗布されることによって得られる塗布層が用いられ、高品質の光学フィルムが提供される。
【発明の効果】
【００１７】
本発明の塗布液の塗布方法によれば、下流側ダイ先端面と支持体との間隔は、支持体の表面の振れに対して十分な間隔が確保されるとともに塗布膜の膜厚に応じた間隔が確保され、支持体表面の振れ（変位）の影響を抑えた状態で塗布層の膜厚に応じた塗布液の塗布を効果的に行うことができる。
【００１８】
また、本発明の光学フィルムは、支持体の振れの影響が抑えられて精度良く形成された塗布層を含み、良好な品質を有する。
【発明を実施するための最良の形態】
【００１９】
以下、添付図面を参照して本発明の好ましい実施の形態について説明する。
【００２０】
図１は、本発明の一実施の形態におけるスロットダイコータ式塗布システム１０の構成図である。なお、図中のバックアップローラ１２およびウェブ１４の近傍の矢印は、本実施の形態の「バックアップローラ１２によるウェブ１４の搬送方向」、すなわち「ウェブ１４の走行方向」を示す。
【００２１】
本実施の形態のエクトルージョン型のスロットダイコータ式塗布システム１０では、バックアップローラ１２により支持された状態で連続走行するウェブ（支持体）１４の表面に向かってスロットダイ１８のスロット２４から塗布液が吐出され、スロットダイ１８とウェブ１４との間に塗布液のビード２０が液架橋される。そして、ビード２０のウェブ上流側が減圧チャンバー２６によって減圧された状態で、連続走行するウェブ１４の表面にビード２０の塗布液が塗布され、ウェブ１４上に塗布膜（塗布層）１５が形成される。
【００２２】
なお、スロットダイ１８によって塗布液が塗布される位置（以下、「塗布位置」とも称する）を基準にして、ウェブ１４の走行方向に関し塗布位置よりも前段の部分を「ウェブ上流」と称し、後段の部分を「ウェブ下流」と称する。したがって、図１に示す横型のスロットダイ１８では、ビード２０の下側は「ウェブ上流側」となり、ビード２０の上側は「ウェブ下流側」となる。また、ウェブの搬送方向と垂直を成すウェブの幅方向を「ウェブ幅方向」と称する。
【００２３】
図２は、スロットダイ１８の先端部周辺の拡大図である。
【００２４】
スロットダイ１８は、内部に設けられたマニホールド２２と、マニホールド２２からスロットダイ１８の先端部に延在するスロット２４と、を有する。また、スロットダイ１８は、上流側ダイブロック１８Ａおよび下流側ダイブロック１８Ｂの二つのブロックによって構成されており、マニホールド２２およびスロット２４が上流側ダイブロック１８Ａおよび下流側ダイブロック１８Ｂの境界の一部となっている。このように、スロットダイ１８を多ブロック構造とすることで、スロットダイ１８の製造精度を高め、洗浄などの後処理を容易にする。なお、スロットダイ１８の具体的な形状やサイズは、自重、使用時の環境や塗布液の温度、製作仕様限界、等に基づいて決定される。
【００２５】
スロットダイ１８の先端部分は先細り状に形成され、その先端はリップランド１６と呼ばれる。スロット２４のウェブ上流側（図１の下側）のリップランド１６を上流側リップランド１６Ａと称し、ウェブ下流側（図１の上側）のリップランド１６を下流側リップランド１６Ｂと称する。
【００２６】
一般的に上流側リップランド部１６Ａの塗布幅に垂直方向の長さは１００μｍ〜１ｍｍの範囲で用いられており、また、下流側リップランド部１６Ｂの長さは３０μｍ〜１００μｍの範囲で用いられる。また、上流側リップランド部１６Ａの長さは特に限定されないが２００μｍ〜１ｍｍが好ましく用いられる。また、リップの先端の真直度は幅方向に対して上流側および下流側ともに１ｍ当たり１０μｍ以下、好ましくは５μｍ以下にすることが好ましい。
【００２７】
本実施の形態のスロットダイ１８はオーバーバイト構造を有し、上流側リップランド１６Ａよりも下流側リップランド１６Ｂのほうが、バックアップローラ１２に巻き掛けられたウェブ１４に近い位置に配置される。したがって、上流側リップランド１６Ａとウェブ１４との間隔（以下、「上流側リップクリアランス」とも称する）ＤＡは、下流側リップランド１６Ｂとウェブ１４との間隔（以下、「下流側リップクリアランス」とも称する）ＤＢよりも大きい値となる。このようなオーバーバイト構造は、スロットダイ１８のウェブ幅方向の全長に亘って略均一に形成されている。なお、塗布液の吐出方向（矢印Ａ参照）に関する上流側リップランド１６Ａと下流側リップランド１６Ｂとの距離Ｌを「オーバーバイト量」と称し、リップランド１６とウェブ１４との間隔を「リップクリアランス」と称する。
【００２８】
一般に、ウェブ（支持体）１４と下流側リップランド１６Ｂとの距離は２０〜２００μｍ程度が好ましく、オーバーバイト量は３０μｍ〜１２０μｍの範囲で用いられる。
【００２９】
以上の形状を満たすため、リップ先端の強度や表面状態の向上対策として、少なくともこの箇所を含むスロットダイ１８の材質をタングステンカーバイト（以下ＷＣと称す）を主成分とする超硬材質とする。超硬材質を用いることにより、表面形状の均質性とあわせ、常に吐出される塗布液によるリップの磨耗への対策にもなる。塗布液として、研磨剤を含む磁性体液等を塗布する場合は特に有効である。超硬材質としては平均粒径５μｍのＷＣ炭化物結晶に、Ｃｏをはじめとする結合金属で結合してなる材質を使用するが、結合金属はこれに限定されず、Ｔｉ、Ｔａ、Ｎｂをはじめとする各種金属を使用することもできる。なお、ＷＣ結晶の平均粒径は５μｍ以下であれば任意の平均粒径のものを用いてよい。
【００３０】
また、リップランド部の長さは８０μｍ〜１２０μｍが好ましく用いられる。一般に、これらのオーバーバイト構造は、リップランド１６とウェブ１４の間隔が狭い低リップクリアランス構造を採用する場合、ビード２０の下流側塗布液の圧損を小さくして、減圧チャンバー２６における減圧値を小さくすることができる。そのため、これらの構造を採用する場合には、ビード２０の変動が抑えられ、塗布液をウェブ１４上に安定塗布することが可能となって、高精度な面状を有する塗布膜を提供することができる。
【００３１】
マニホールド２２は、スロットダイ１８に供給された塗布液を塗布幅方向（ウェブ幅方向）へ拡流する液溜め部であり、ウェブ幅方向（長手方向）へ延びる。このマニホールド２２は、略円形の断面形状を有し、ウェブ幅方向に沿って略同一の断面形状をもつ空洞部を構成する。マニホールド２２のウェブ幅方向への有効長さは、ウェブ１４に対する塗布幅と同等又は若干長く設定される。なお、マニホールド２２は、「ポケット」とも称される。このマニホールド２２には、図１に示すように、塗布液を貯留する塗布液タンク４４が塗布液供給管４６を介して接続され、塗布液供給管４６には、塗布液タンク４４からマニホールド２２に塗布液を送る塗布液ポンプ４２が設けられている。
【００３２】
マニホールド２２に対する塗布液の供給方式は、マニホールド２２に塗布液を適切に供給することができればどのような手法であってもよい。例えば、マニホールド２２の一端側から塗布液を供給する方式、マニホールド２２の中央部から塗布液を供給する方式、マニホールド２２の両端部に塗布液が漏れ出ることを防止する栓を設けて、マニホールド２２の一方端から新規な塗布液を供給するとともに、他方端から抜き取られた一部の塗布液を再び一方端に循環させる方式、等が用いられうる。また、マニホールド２２の断面形状は、略円形に限定されるものではなく、例えば半円形、台形などの矩形、あるいはそれらに類似する形状であってもよい。
【００３３】
スロット２４は、マニホールド２２からスロット先端に至る狭隘な塗布液の流路を構成し、通常、０. ０１〜０. ５ｍｍ程度の開口幅をもち、ウェブ幅方向（長手方向）に関してウェブ１４に対する塗布液の塗布幅よりも大きい長さを有する。このスロット２４は、スロットダイ１８の先端部分における開口部２４Ａから塗布液を吐出させて、スロットダイ１８とウェブ１４との間にビード２０を架設する。マニホールド２２からウェブ１４に向かって延びるスロット２４の流路長は、塗布液の液組成、物性、供給流量、供給液圧、等の諸条件を考慮して設定可能であり、スロット２４の開口部２４Ａから吐出される塗布液がウェブ幅方向に亘って略均一な流量および液圧をもつように、スロット２４の流路長を設定することが好ましい。このスロット２４のウェブ幅方向の両端部には、通常、塗布幅を規制する塗布幅規制板（図示省略）が挿入されている。
【００３４】
上述のような構成を有するスロットダイ１８の先端部分の下方には、図１に示すように、ビード２０のウェブ上流側を減圧するための減圧チャンバー２６が設けられている。減圧チャンバー２６は、内部に空間形成するバックプレート２６Ａ、サイドプレート２６Ｂ、リアプレート２６Ｃ、およびボトムプレート２６Ｄを有し、減圧状態を保持する箱形形状となっている。
【００３５】
バックプレート２６Ａは、減圧チャンバー２６のうちウェブ搬送方向の最も上流側に位置し、ウェブ１４の幅方向に沿って配置される。サイドプレート２６Ｂは、バックプレート２６Ａと垂直を成すように配置されて減圧チャンバー２６の両側壁を構成し、バックアップローラ１２と近接する縁部分（図示省略）がバックアップローラ１２とほぼ同じ曲率を有する。リアプレート２６Ｃは、スロットダイ１８の下方において、バックプレート２６Ａとほぼ平行に配置されている。ボトムプレート２６Ｄは、減圧チャンバー２６の底部分を構成し、バックプレート２６Ａ、サイドプレート２６Ｂ、およびリアプレート２６Ｃと縁部分において接合する。そして、「バックプレート２６Ａとウェブ１４の間」および「サイドプレート２６Ｂとウェブ１４の間」の各々には、所定の大きさの隙間が存在する。なお、バックプレート２６Ａには吸引口４０が形成されており、吸引口４０にはエア配管２８が接続されている。
【００３６】
減圧チャンバー２６は、吸引口４０およびエア配管２８を介してブロア３０に接続され、エア配管２８の途中には、バルブ３２およびバッファ装置３４が設けられている。ブロア３０は、吸引口４０およびエア配管２８を介して減圧チャンバー２６内を吸引し、減圧チャンバー２６内を負圧にする。バルブ３２は、その開度に応じて減圧チャンバー２６内の減圧度を調整する。バッファ装置３４は、減圧チャンバー２６内の圧力変動を小さくするための緩衝部としての役割を果たす。
【００３７】
減圧チャンバー２６内には、減圧チャンバー２６内の圧力を測定する圧力計３６が設けられており、圧力計３６によって測定された減圧チャンバー２６内の圧力はコントローラ３８に逐次送られる。
【００３８】
コントローラ３８は、圧力計３６の測定結果等に基づいて、バルブ３２、塗布液ポンプ４２、および他の機器類を制御する。例えば、コントローラ３８は、圧力計３６の測定結果に基づいてバルブ３２の開度を調節して減圧チャンバー２６内の圧力を所定の圧力に保ったり、塗布液ポンプ４２を制御してスロットダイ１８から吐出される塗布液の圧力を調整したりする。
【００３９】
なお、ウェブ１４や塗布液は、目的に応じた各種成分を含むものが使用されうる。一例として、ポリエチレンテレフタレート、ポリエチレン−２，６−ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等の公知の各種プラスチックフィルム、紙、紙にポリエチレン、ポリプロピレン、エチレンブテン共重合体等の炭素数が２〜１０のα−ポリオレフィン類を塗布またはラミネートした各種積層紙、アルミニウム、銅、スズ等の金属箔等、帯状基材の表面に予備的な加工層を形成させたもの、その他の可撓性部材、あるいはこれらを積層した各種複合材料を、ウェブ１４の材質として使用することができる。
【００４０】
また、塗布液の溶媒として、水、各種のハロゲン化炭化水素、アルコール、エーテル、エステル、ケトンなどを単独あるいは複数混合したものを使用することができる。
【００４１】
また、塗布液として、光学補償シート塗布液、反射防止フィルム塗布液、防眩性付与液磁性塗布液、写真感光性塗布液、磁性塗布液、視野角拡大塗布液、表面保護液、帯電防止液、滑性用塗布液、カラーフィルタ用顔料液、あるいはその他の光学フィルム用塗布液を使用することができる。
【００４２】
次に、本実施の形態におけるスロットダイ１８のリップランド１６とウェブ１４との間隔（リップクリアランス）について説明する。
【００４３】
一般に、オーバーバイト構造のエクストルージョン型ダイコータは、以下の式（１）で表される塗布限界を有する。なお、式（１）において、「ｄ」は下流側リップクリアランスを示し、「ｈ」は塗布膜１５の湿潤膜厚を示し、「μ」は塗布液の粘度を示し、「σ」は塗布液の表面張力を示し、「ｖ」は塗布速度（ウェブの搬送速度）を示す。
【００４４】
【数１】
2006272269.tif 000003
上記の式（１）によって示されるように、塗布液の塗布を行うことが可能な最大の下流側リップクリアランス（ｄ）は、塗布膜１５の湿潤膜厚（ｈ）、塗布液の粘度（μ）、塗布液の表面張力（σ）、および塗布速度（ｖ）に応じて決定される。したがって、下流側リップクリアランス（ｄ）を塗布膜１５の湿潤膜厚（ｈ）の３０倍以上に設定すると、例えば塗布速度（ｖ）を遅くしなければならず、塗布膜１５を効率良く大量に製造する観点からは好ましくない。
【００４５】
本件発明者は、上述の事項を踏まえて鋭意研究した結果、下述する[実施例]で示唆されているように、以下の知見を得た。
【００４６】
すなわち、表面の凹凸等に起因するウェブ１４の表面の振れ（変位）の影響を低減させる観点から、湿潤膜厚が０．５μｍ以上５．０μｍ未満の塗布膜（塗布層）１５をウェブ１４上に形成する場合には、リップクリアランス、特に下流側リップクリアランスＤＢを、ウェブ表面の振れ幅（変位量）の１０倍以上に設定するとともに塗布膜１５の湿潤膜厚の３０倍未満に設定することが好ましい。
【００４７】
このような範囲に下流側リップクリアランスＤＢを設定することにより、ウェブ表面の振れに対する十分なリップクリアランスが確保されるとともに、塗布膜１５の膜厚Ｔに応じて塗布液を精度良く塗布するためのリップクリアランスが確保される。したがって、本実施の形態のスロットダイコータ式塗布システム１０によれば、「ウェブ１４の表面の変位が塗布液の塗布精度に及ぼす影響の低減」と「塗布膜１５の膜厚Ｔに応じた適切な塗布液の塗布」とを高いレベルで両立させることができる。
【００４８】
また、塗布液の粘度を、０ｍＰａｓよりも大きく調整するとともに１０ｍＰａｓ未満に調整することが好ましい。本実施の形態のスロットダイコータ式塗布システム１０は、ウェブ表面の振れが塗布膜１５の品質に比較的大きな影響をもたらすこのような範囲の粘度の塗布液を使用する場合に特に効果を発揮し、ウェブ１４の表面の変位の影響を抑えた状態で塗布膜１５の膜厚Ｔに応じた適切な塗布液の塗布を実施することができる。
【００４９】
上述の事項は本発明の一態様を例示したものであり、当業者の知識に基づいて各種の設計変更等の変形が加えられたり、公知の要素を応用したりすることも可能であり、そのような各種態様も本発明の範囲に含まれうる。
【００５０】
例えば、スロットダイコータ式塗布システム１０におけるバックアップローラ１２、スロットダイ１８、および減圧チャンバー２６は、ウェブ１４上に塗布液を適切に塗布することができれば、どのような配置関係であってもよい。例えば、ウェブ１４に対するスロットダイ１８の塗布液の吐出角度、マニホールド２２の断面形状、バックアップローラ１２に対するウェブ１４の巻き掛け状態、バックアップローラ１２に対するウェブ１４の巻き掛け部とスロットダイ１８や減圧チャンバー２６との相対位置関係、オーバーバイト量、等は、目的に応じて適宜調整可能である。
【実施例】
【００５１】
以下に上述のスロットダイコータ式塗布システム１０を用いた実施例について記述するが、本発明は以下の実施例に限定されるものではない。
【００５２】
（共通の塗布条件）
以下の各実施例で用いられた塗布液は、以下のようにして調製された。すなわち、「屈折率が１．４６の熱架橋性含フッ素ポリマー（ＪＮ−７２２１、ＪＳＲ（株）製）２００ｇ」に対し、「メチルイソプチルケトン２００ｇ」を添加して、攪拌する。そして、その攪拌された溶液を孔径１μｍのポリプロピレン製フィルタ（ＰＰＥ−０１）によって濾過することで調製される低屈折率層用溶液を塗布液として使用した。
【００５３】
また、各実施例における共通の塗布条件を以下の表１に示す。各実施例は、特に断りがない限り、表１に示されている塗布条件に従って行われた。
【００５４】
【表１】
2006272269.tif 000004
表１に示されているように共通の塗布条件は、オーバーバイト量が５０μｍ、ウェブ１４の走行方向に関するスロット幅が２００μｍ、ウェブ１４の走行方向に関する幅規制板の幅が１９５μｍ、ウェブ１４の材質がトリアセチルセルロース（ＴＡＣ−ＴＤ８０Ｕ、富士写真フイルム株式会社製）、塗布液の表面張力が２０ｍＰａｓ、塗布液の粘度が０．７ｍＰａｓとなっている。また、上下リップ先端面の真直度が塗布幅１ｍ当たり５μｍ、塗布液の温度（塗布液温）が２５度となっている。
【００５５】
尚、以下の各実施例で用いられる塗布液の粘度は、音叉型振動式粘度計（エーアンドディー社  ＳＶ−１０）により、塗布液温が２５度の条件で測定を行った。
【００５６】
（ウェブの表面の振れ幅（変位量）の測定方法）
以下の各実施例では、バックアップローラ１２上のウェブ１４の表面の振れ幅（変位量）を光学式の変位計（例えば「キーエンス社製  ＬＴ−９０００」）によって測定し、バックアップローラ１２の一周期（一回転）におけるウェブ１４の表面変位の最大値および最小値の差を「ウェブ１４の表面の振れ幅」とした。そのため、ここでいう「ウェブ１４の表面の振れ幅」は、スロットダイ１８とウェブ１４との間のリップクリアランスを変動させるウェブ１４の変位量を意味する。したがって、例えば、ウェブ１４の表面凹凸、膜厚変動、変形などの他に、バックアップローラ１２の傷などの表面凹凸や偏心などに起因するものが「ウェブ表面の振れ幅」に含まれる。
【００５７】
図３は、ウェブ１４の表面の振れ幅（ウェブ表面変位量）とバックアップローラ１２の回転角度との関係の一例を示すグラフである。図３に示す例では、ウェブ１４の表面の最大変位（図３の「ＭＡＸ」参照）と最小変位（図３の「ＭＩＮ」参照）の差である「ウェブ１４の表面の振れ幅」が約２．５μｍとなっている。一般に、ウェブ１４のみに起因する「ウェブ表面の振れ幅」は０〜１μｍ程度であり、バックアップローラ１２のみに起因する「ウェブ表面の振れ幅」は０〜１０μｍ程度であり、ウェブ１４およびバックアップローラ１２の両者に起因する「ウェブ表面の振れ幅」は、平均的には０〜５μｍ程度の範囲に収まるのが通常である。
【００５８】
（塗布膜の面状の評価方法）
以下の各実施例では、ウェブ１４上に形成される塗布膜（塗布層）１５の面状の評価を、塗布膜１５の乾燥時の膜厚（乾膜）を光学式膜厚計によって測定し、基準膜厚に対する測定膜厚の分布状態（膜厚精度）に基づいて行った。具体的には、「測定膜厚と基準膜厚との差の絶対値の最大値」の基準膜厚に対する割合を膜厚精度とした。
【００５９】
（実施例１）
本例では、「下流側リップランド１６Ｂとウェブ１４との間隔（下流側リップクリアランスＤＢ）」および「ウェブ１４の表面の振れ幅」を変えて、スロットダイ１８から塗布液を吐出させた。具体的には、下流側リップクリアランスＤＢを５μｍ、１０μｍ、３０μｍ、５０μｍ、および７０μｍに変え、ウェブ１４の表面の振れ幅を０．５μｍ、１．０μｍ、３．０μｍ、５．０μｍ、および７．０μｍに変えた。
【００６０】
以下の表２は、本例における下流側リップクリアランスＤＢ（表中の「リップＣＬ」参照）と、塗布膜１５の膜厚Ｔ（表中の「塗布膜厚」参照）と、ウェブ１４の表面の振れ幅（表中の「ウェブ表面振れ幅」参照）と、塗布膜１５の面状と、の関係を示す。なお、本例の下流側リップクリアランスＤＢは、塗布膜１５の膜厚Ｔの１０倍に設定されている。
【００６１】
【表２】
2006272269.tif 000005
表中の「○」はウェブ１４上の塗布膜１５の膜厚精度が基準膜厚に対して±０．５％未満であることを示し、「△」はウェブ１４上の塗布膜１５の膜厚精度が基準膜厚に対して±１．０％未満であることを示し、「×」はウェブ１４上の塗布膜１５の膜厚精度が基準膜厚に対して±１．０％以上であることを示す。なお、表中の「−」は、ウェブ表面の振れ幅が下流側リップクリアランスＤＢよりも大きく設定されることとなるため、塗布液の塗布を実施しなかったことを示す。
【００６２】
表２に示されているように、下流側リップクリアランスＤＢを塗布膜１５の膜厚Ｔの１０倍に設定した場合、塗布膜１５の膜厚Ｔが大きい範囲、とりわけ５μｍ以上の範囲では、ウェブ表面の振れに十分に対応可能であることが確認された。特に、一般に使用されているウェブ１４の表面の振れ幅は概ね０μｍ〜５μｍの範囲に収まるので、通常の塗布膜製造であれば、リップクリアランスＤＢが５０μｍ以上であり塗布膜１５の膜厚Ｔが５μｍ以上であれば、良好な品質の薄層の塗布膜１５を提供することが可能である。一方、塗布膜１５の膜厚Ｔが小さい範囲、とりわけ５．０μｍ未満の範囲では、十分な大きさの下流側リップクリアランスＤＢが確保されず、ウェブ表面の振れ幅が大きい場合には、塗布膜１５の面状が悪化することが確認された。特に、塗布膜１５の膜厚Ｔが薄くなる程、ウェブ表面の変動に十分に対応することができず、良好な品質の薄層の塗布膜１５を提供することが難しくなる。
【００６３】
（実施例２）
本例では、塗布膜１５の膜厚Ｔを一定に保つ一方で、下流側リップクリアランスＤＢを変えて、スロットダイ１８から塗布液を吐出させた。具体的には、下流側リップクリアランスＤＢを１５μｍ、３０μｍ、９０μｍ、および１２０μｍに変えた。
【００６４】
以下の表３は、本例における下流側リップクリアランスＤＢ（リップＣＬ）と、ウェブ１４上に塗布膜１５を形成することができる限界の塗布速度（ウェブ搬送速度）（以下「限界塗布速度」とも称する）と、塗布膜１５の面状（表中の「塗布膜の面状」参照）と、の関係を示す。なお、本例において、塗布膜１５の膜厚Ｔは３μｍに設定され、ウェブ表面の振れ幅は３μｍに設定されている。
【００６５】
【表３】
2006272269.tif 000006
表３において、限界塗布速度が４０ｍ／ｍｉｎ以上を示す場合には、単に「４０ｍ／ｍｉｎ以上」と表記した。また、「○」、「△」、および「×」は、表２の場合と同様の内容を示す。
【００６６】
表３に示されているように、下流側リップクリアランスＤＢ（リップＣＬ）が大きくなるほど、限界塗布速度が遅くなることが確認された。特に、下流側リップクリアランスＤＢが塗布膜１５の膜厚Ｔ（３μｍ）の３０倍以上の９０μｍ以上になると限界塗布速度が遅くなり、塗布膜１５を効率良く製造する観点からは好ましくない。したがって、下流側リップクリアランスＤＢは、塗布膜１５の膜厚Ｔの３０倍未満に設定されるようにするのが好ましい。なお、塗布液の粘度や表面張力によっては、限界塗布速度が多少変動すると考えられる。
【００６７】
（実施例３）
本例では、塗布膜１５の膜厚Ｔおよび塗布速度（ウェブ搬送速度）を一定に保つ一方で、下流側リップクリアランスＤＢおよびウェブ表面の振れ幅を変えて、スロットダイ１８から塗布液を吐出させた。具体的には、下流側リップクリアランスＤＢを１５μｍ、３０μｍ、６０μｍ、および９０μｍに変え、ウェブ１４の表面の振れ幅を０．５μｍ、１．０μｍ、３．０μｍ、および６．０μｍに変えた。
【００６８】
以下の表４は、本例における下流側リップクリアランスＤＢ（リップＣＬ）と、ウェブ１４の表面の振れ幅（ウェブ表面振れ幅）と、塗布膜１５の面状との関係を示す。なお、本例において、塗布膜１５の膜厚Ｔは３μｍに設定され、塗布速度は１５ｍ／ｍｉｎに設定されている。また、表４中の「○」、「△」、および「×」は、表２の場合と同様の内容を示す。
【００６９】
【表４】
2006272269.tif 000007
表４に示されているように、良好な面状の塗布膜１５を得る観点から、ウェブ表面の振れ幅に応じた適切な下流側リップクリアランスＤＢ（リップＣＬ）が存在することが確認された。特に、下流側リップクリアランスＤＢがウェブ表面の振れ幅の１０倍程度の場合に、より好ましくは２０倍程度の場合に、良好な面状の塗布膜１５をウェブ１４上に形成することができることが確認された。
【００７０】
（実施例４）
本例では、ウェブ１４の材質、下流側リップクリアランスＤＢ、およびウェブ表面の振れ幅を変えて、スロットダイ１８から塗布液を吐出させた。具体的には、下流側リップクリアランスＤＢを１５μｍ、３０μｍ、６０μｍ、および９０μｍに変え、ウェブ１４の表面の振れ幅を１．０μｍおよび３．０μｍに変え、ウェブ１４の材質をトリアセチルセルロース（ＴＡＣ）およびポリエチレンテレフタレートフィルム（ＰＥＴ）に変えた。
【００７１】
以下の表５は、本例における下流側リップクリアランスＤＢ（リップＣＬ）と、ウェブ表面の振れ幅（ウェブ表面振れ幅）と、ウェブ１４の材質（表中の括弧内参照）と、塗布膜１５の面状との関係を示す。なお、本例において、塗布膜１５の膜厚Ｔは３μｍに設定され、塗布速度は１５ｍ／ｍｉｎに設定されている。
【００７２】
【表５】
2006272269.tif 000008
表５において、「ＴＡＣ」はトリアセチルセルロース（ＴＡＣ−ＴＤ８０Ｕ、富士写真フイルム株式会社製）を示し、「ＰＥＴ」はポリエチレンテレフタレートフィルム（ＰＥＴ−ＦＤ−１００Ｍ、富士写真フイルム株式会社製）を示す。また、表中の「○」、「△」、および「×」は、表２の場合と同様の内容を示す。
【００７３】
表５に示されているように、塗布膜１５の面状は、ウェブ１４の材質には依存せず、ウェブ表面の振れ幅の影響を受けることが確認された。
【００７４】
（実施例５）
本例では、塗布膜１５の膜厚Ｔおよびウェブ表面の振れ幅を変えて、スロットダイ１８から塗布液を吐出させた。具体的には、塗布膜１５の膜厚Ｔを、１．０μｍ、３．０μｍ、５．０μｍ、および６．０μｍに変え、ウェブ表面の振れ幅を１．０μｍ、３．０μｍ、および６．０μｍに変えた。
【００７５】
以下の表６は、本例における塗布膜１５の膜厚Ｔ（表中の「塗布膜厚」参照）と、ウェブ表面の振れ幅（ウェブ表面振れ幅）と、塗布膜１５の面状との関係を示す。なお、本例において、下流側リップクリアランスＤＢは３０μｍに設定され、塗布速度は１５ｍ／ｍｉｎに設定されている。また、表６中の「○」、「△」、および「×」は、表２の場合と同様の内容を示す。
【００７６】
【表６】
2006272269.tif 000009
表６に示されているように、塗布膜１５の膜厚Ｔが薄くなる程、ウェブ表面の振れ幅が塗布膜１５の面状に大きな影響を及ぼすことが確認された。塗布膜１５の膜厚Ｔが５μｍ以上の範囲では、塗布膜１５の面状に対するウェブ表面の振れ幅の影響が比較的小さいが、塗布膜１５の膜厚Ｔが５．０μｍ未満の範囲では、塗布膜１５の面状に対するウェブ表面の振れ幅の影響が大きくなり、ウェブ表面の振れ幅の影響を無視し難くなる。また、下流側リップクリアランスＤＢ（３０μｍ）がウェブ表面の振れ幅の約１０倍以上となる範囲では、塗布膜１５の面状に対するウェブ表面の振れ幅の影響が比較的小さいことが確認された。
【００７７】
（実施例６）
本例では、塗布液の粘度およびウェブ表面の振れ幅を変えて、スロットダイ１８から塗布液を吐出させた。具体的には、塗布液の粘度を０．７ｍＰａｓ、５．０ｍＰａｓ、および１０ｍＰａｓに変え、ウェブ表面の振れ幅を１．０μｍ、２．０μｍ、３．０μｍ、および６．０μｍに変えた。
【００７８】
以下の表７は、本例における塗布液の粘度（表中の「塗布液粘度」参照）と、塗布液中の増粘剤の溶解量（表中の「増粘剤量」参照）と、ウェブ表面の振れ幅（ウェブ表面振れ幅）と、塗布膜１５の面状との関係を示す。
【００７９】
【表７】
2006272269.tif 000010
なお、塗布液の粘度は、溶剤系の増粘剤として働くエチルセルロースの塗布液に対する混合量によって調整された。また、本例では、下流側リップクリアランスＤＢが２０μｍに設定され、塗布膜１５の膜厚Ｔが３μｍに調整され、塗布速度が３０ｍ／ｍｉｎに設定された。また、表７中の「○」、「△」、および「×」は、表２の場合と同様の内容を示す。
【００８０】
表７に示されているように、塗布液の粘度が高くなる程、塗布膜１５の面状に対するウェブ表面の振れ幅の影響が小さくなることが確認された。特に、塗布液の粘度が１０ｍＰａｓ以上の場合には、下流側リップクリアランスＤＢとウェブ表面の振れ幅とのバランスにかかわらず、塗布膜１５の面状に対するウェブ表面の振れ幅の影響が小さいことが分かる。したがって、特に塗布液の粘度が１０ｍＰａｓ未満の場合に、下流側リップクリアランスＤＢをウェブ表面の振れ幅の１０倍以上に設定することが効果的である。
【図面の簡単な説明】
【００８１】
【図１】本発明の一実施の形態におけるスロットダイコータ式塗布システムの構成図である。
【図２】スロットダイの周辺の拡大図である。
【図３】ウェブの表面の振れ幅（ウェブ表面変位量）とバックアップローラの回転角度との関係の一例を示すグラフである。
【符号の説明】
【００８２】
１０・・・スロットダイコータ式塗布システム、１２・・・バックアップローラ、１４・・・ウェブ、１６・・・リップランド、１６Ａ・・・上流側リップランド、１６Ｂ・・・下流側リップランド、１８・・・スロットダイ、１８Ａ・・・上流側ダイブロック、１８Ｂ・・・下流側ダイブロック、２０・・・ビード、２２・・・マニホールド、２４・・・スロット、２４Ａ・・・開口部、２６・・・減圧チャンバー、２６Ａ・・・バックプレート、２６Ｂ・・・サイドプレート、２６Ｃ・・・リアプレート、２６Ｄ・・・ボトムプレート、２８・・・エア配管、３０・・・ブロア、３２・・・バルブ、３４・・・バッファ装置、３６・・・圧力計、３８・・・コントローラ、４０・・・吸引口、４２・・・塗布液ポンプ、４４・・・塗布液タンク、４６・・・塗布液供給管
【図１】
2006272269.tif 000011
【図２】
2006272269.tif 000012
【図３】
2006272269.tif 000013